(57)【特許請求の範囲】
【請求項１】
ウェブ−もしくはプレート−型支持体、支持体の前面上の放射線−感受性層及び背面上の顔料粒子−非含有連続層を有し、背面層が本質的に少なくとも４５℃のガラス転移温度Ｔｇを有する有機ポリマー材料から成りそしてその表面が５〜８００ｓのＢｅｋｋ平滑度を有し、背面層がその表面上に縦もしくは横の溝から成る構造を有し、ここでＲａ値の相互の比率が少なくとも５であり、そしてＲｚ値の相互の比率が少なくとも６であることを特徴とするオフセット印刷版の作製のための記録材料。
【請求項２】
有機ポリマー材料が熱及び／又はＵＶ線の作用により熱的に架橋されたポリマーであることを特徴とする請求項１に記載の記録材料。
【発明の詳細な説明】
【０００１】
【発明の分野】
本発明は、ウェブ−もしくはプレート−型支持体、支持体の前面上の放射線−感受性層及び支持体の背面上の顔料粒子−非含有連続層を有するオフセット印刷版の作製のための記録材料に関する。本発明はさらに、該記録材料の製造法に関する。
【０００２】
【発明の背景】
オフセット印刷版（「予備−増感印刷版」としても既知）の作製のための記録材料は通常２０単位又はそれより多くのスタックにおいて供給される。長い保存時間、圧力及び／又は高い周囲温度の作用は、多くの場合に版を互いに粘着させる。そうすると、それぞれの版をスタックから取り出す際にスクラッチが前面及び／又は背面上に形成され得る。分離紙（ｓｅｐａｒａｔｉｎｇ  ｐａｐｅｒ）により望ましくない粘着の問題を実質的に取り除くことができる。コーティングされていない背面を持つアルミニウム支持体を有する記録材料の場合に特に紙が必要である。しかしながら分離紙は新しい問題を生ずる。記録材料は多くの場合にイン−ライン仕上げプラントにおいて製造され、そこでは版が自動的に所望の寸法に切断され、包装される。分離紙は同様に自動的に挿入される。しかしながら、この段階は比較的遅く、過失を受け易い。さらに、紙は放射線−感受性層に影響を及ぼし、その性質を不利に変えることがある。これはｐＨの変化の故の層の変色、その感光度の低下又は急速な老化を生じ得る。表面−シール紙（ｓｕｒｆａｃｅ−ｓｅａｌｅｄ  ｐａｐｅｒｓ）を用い、紙と放射線−感受性層の間の相互作用を減少させることができる；しかしながら、そのような紙は有意により高価である。比較的大きいプリント工場では、分離紙が備えられた版のスタックを一般的に自動プラントで処理し、紙は通常吹き払われる。この操作もやはり比較的遅く、過失を受け易い。さらに、紙をリサイクルすることができず、処分しなければならない。
【０００３】
ＪＰ−Ａ  ０２／０４０６５７に記載されている記録材料は分離紙なしで扱われる（ｍａｎａｇｅｓ）。そのアルミニウム支持体の背面上に光重合可能な材料から作られるＵＶ−硬化層が置かれている。背面コーティングの形成に用いられる組成物は、モノマーの他に光増感剤、結合剤、充填剤、熱的に誘導されるモノマーの重合を妨げるための阻害剤及び他の添加剤も含むことができる。
【０００４】
ＪＰ−Ａ  ０６／２０２３１２は、そのアルミニウム支持体に同様に背面上において有機ポリマー、例えばポリエチレン、ポリプロピレン、ポリブタジエン、ポリエステル、ポリカーボネート、ポリビニルアセタール、ポリ塩化ビニル、ポリスチレン又はメタンリレート樹脂がコーティングされている、オフセット印刷版の作製のための記録材料を開示している。背面コーティングはアルミニウム支持体への水性−アルカリ性現像液による攻撃を減少させる。この記録材料における感光層は、現像液中で不溶性の化合物を１〜１０重量％含む。
【０００５】
陽極酸化されたアルミニウム支持体、陽極酸化により形成される酸化アルミニウム層上の光重合可能な層及び０．１〜８．０μｍの厚さを有する背面コーティングを有する記録材料がＪＰ−Ａ  ０９／２６５１７６に開示されている。この背面コーティングは飽和共重合ポリエステル樹脂、フェノキシ樹脂、ポリビニルアセタール又は塩化ビニリデンコポリマーを含み、それらのそれぞれは２０℃又はそれより高いガラス転移温度Ｔgを有する。これはスタックにおける輸送の間の版のスクラッチング及び上に置かれる版の背面への過剰な粘着の故の放射線−感受性層の剥離を防ぐことを目的としている。
【０００６】
分離紙なしで積み重ねることができるオフセット印刷版の作製のための記録材料がＥＰ−Ａ  ５２８  ３９５にも記載されている。それは（アルミニウムから作られる）支持体、支持体の背面上の２０℃以上のガラス転移温度を有し、０．０１〜８．０μｍの厚さを有する有機ポリマー材料の層及び支持体の前面上の感光層を含む。さらに（ｉｎ  ｔｕｒｎ）感光層の上には、１００μｍ以下の平均直径及び１０μｍ以下の平均高さを有する粒子から成る不連続艶消層が置かれている。しかしながら艶消層、特に低いガラス転移温度を有する材料を含むものは、スタックにおいて上に置かれる版の背面に粘着する傾向がある。これは放射線−感受性層の比較的大きな領域を剥離させ得、そうすると記録材料をもはやそれ以上使用できないことを意味する。
【０００７】
放射線−感受性層上の艶消層及びさらに、支持体材料の背面上の同様の不連続艶消層を有する記録材料がＥＰ−Ａ  ８８３  ０２８に開示されている。支持体材料は一般に、最高で数千メートルの長さ及び約０．２ｍｍの厚さを有するアルミニウムウェブであり、それは一般にコーティングの後に再び巻取られる（「コイル−ツウ−コイル法」）。ロールの内部においては、外部領域におけるより高い圧力が支配する。これは前面に位置する艶消層が不均一に大きな程度まで損傷を受ける結果を生ずる。大きく損傷を受けた艶消層を有する記録材料は後に密着コピー枠（ｃｏｎｔａｃｔ  ｃｏｐｙｉｎｇ  ｆｒａｍｅ）において、より長い排気時間を必要とする。この問題は背面上の追加の艶消層により実質的に解決される。
【０００８】
ＥＰ−Ａ  ４９０  ５１５は、画像通りの露出の後にアルカリ金属ケイ酸塩水溶液を用いて現像される予備−増感印刷版に関する。現像液が版の背面からアルミニウムを溶出するのを防ぐために、現像液中で不溶性である有機ポリマー性コーティングをこれに設ける。コーティングはポリエチレン、ポリプロピレン、ポリブテン、ポリブタジエン、ポリアミド、ポリウレタン、ポリウレア、ポリイミド、ポリシロキサン、ポリカーボネート、エポキシ樹脂、ポリ塩化ビニル、ポリ塩化ビニリデン又はポリスチレンのようなポリマーを含む。それは熱的もしくは光化学的に硬化性の成分も含むことができる。
【０００９】
ＤＥ−Ａ  １９９  ０８  ５２９は、背面上に４５℃又はそれより高いガラス転移温度を有する有機ポリマー材料を含む層、及び支持体の前面上に位置する顔料着色された感光層を有する支持体を持つ記録材料を記載している。
【００１０】
ＤＥ−Ａ  １００  ２９  １５７は、寸法的に安定な支持体、支持体の前面上に位置する放射線−感受性層及び支持体の背面上に位置し、有機ポリマー材料を含み、且つ処理化学品に対して抵抗性である層を有し、有機ポリマー材料のガラス転移温度は３５℃であるか、又はそれより高く、背面上に位置する層は顔料着色されている、オフセット印刷版の作製のための記録材料に関する。
【００１１】
背面コーティングを有する既知の記録材料は、それらの製造が複雑であり、且つ多くの場合に技術的問題を伴うという欠点を有する。固体粒子（例えばシリカゲル顔料）を使用すると、必然的に２−相系が形成される。この場合、固体成分は再び非常に急速に沈降し得、この型の２−相混合物を層の形態で適用するのが多くの場合に困難であることを意味する。さらに、固体粒子は必ずしも回りのマトリックス材料と適合性ではない。さらに、シリカゲル粒子は非常に強い現像液（例えば１３より高いｐＨを有するもの）により攻撃され得、ある条件下で、例えば長時間の露出の後に溶解され得る。その場合これはやはり背面上の酸化物の溶解、銀版の場合には腐食現象又は背面層の分離さえ伴う問題を生ずる。
【００１２】
【発明の目的】
本発明の目的は、これらの問題がもう起こらず、さらに、簡単に且つ安価で形成され得る背面コーティングを見いだすことである。
【００１３】
【発明の概略】
該目的は、固体顔料粒子なしで扱われ、従って単−相液体混合物の形態で適用され得る粗い又は構造化された（ｓｔｒｕｃｔｕｒｅｄ）連続背面コーティングにより達成された。混合物は非常に粘性なので、１回粗いもしくは構造化された表面が型押しされるか又は他の方法で形成されると、それは続く一般的に熱的及び／又は光化学的な硬化の前にほとんどもしくは全く流動性を示さない。この目的のために、液体コーティング混合物（下記では「ラッカー」とも呼ばれる）は一般に８０〜１０００ｍＰａ・ｓ、好ましくは１００〜６００ｍＰａ・ｓの範囲内の粘度を有する。
【００１４】
かくして本発明は、ウェブ−もしくはプレート−型支持体、支持体の前面上の放射線−感受性層及び支持体の背面上の顔料粒子−非含有連続層を有し、背面上の層が本質的に少なくとも４５℃のガラス転移温度Ｔｇを有する有機ポリマー材料から成り、その表面が５〜８００ｓのＢｅｋｋ平滑度を有することを特徴とするオフセット印刷版の作製のための記録材料に関する。
【００１５】
背面コーティングの必須の成分は一般に、水及び水性−アルカリ性現像液中で実質的に不溶性である有機ポリマー材料である。１つの態様においては、背面コーティングは物理的に乾燥性である（すなわち自己硬化性でない）。この型のコーティングに特に適した材料はポリオレフィン（例えばポリエチレン、ポリプロピレン、ポリブチレン、ポリブタジエン又はポリイソプレン）、ポリエステル、ポリカーボネート、ポリアミド、ポリシロキサン、ポリスチレン、アルキルアクリレートもしくはアルキルメタクリレート単位の、又はそれらとのホモポリマーもしくはコポリマー（例えばポリメチルメタクリレート（ＰＭＭＡ）又はスチレン−メチルメタクリレートコポリマー）、ポリビニルアセタール、フェノキシ樹脂（例えばビスフェノールＡ及びエピクロロヒドリンから作られる樹脂）、ポリ塩化ビニル（ＰＶＣ）又はポリ塩化ビニリデン（ＰＶＤＣ）である。必要なら、層は二次的な量でさらに添加剤を含むことができる。これらには例えば可塑剤、染料、シリコーン化合物又は界面活性剤が含まれる。物理的に乾燥性の非−自己硬化性背面コーティングの場合、有機ポリマー材料は好ましくは５０℃又はそれより高いガラス転移温度を有する。さらに別の態様の場合、背面コーティングは自己硬化性である。この場合、それは有機ポリマー材料の他に、放射線、熱及び／又は酸化剤に暴露されると重合するか、縮合するか、又は架橋し、かくして層を硬化させるモノマー性もしくはオリゴマー性化合物も含む。この目的のために特に適しているのは付加−重合可能なアクリレート又はメタクリレート、例えばエチル（メタ）アクリレート、プロピル（メタ）アクリレート、ブチル（メタ）アクリレート、２−ヒドロキシエチル（メタ）アクリレート、トリメチロールプロパンモノ−、ジ−もしくはトリ（メタ）アクリレート又はペンタエリトリトールトリ（メタ）アクリレートである。（メタ）アクリルアミド、例えばＮ−メチル−、Ｎ−エチル−、Ｎ−プロピル−、Ｎ−ブチル−もしくはＮ−イソブチル−（メタ）アクリルアミド；さらにアリルエステル、例えば酢酸アリル；ビニルエーテル、例えばブチルビニルエーテル、オクチルビニルエーテル、デシルビニルエーテル、２−メトキシエチルビニルエーテル、ジエチレングリコールビニルエーテル又はベンジルビニルエーテル；ＵＶ線に暴露されると硬化する多官能基性ウレタンアクリレート、ならびに熱に暴露されると硬化してポリウレタンを与えるジイソシアナート／ジオール混合物も適している。一般的慣習に従い、本出願中の「（メタ）アクリレート」は「アクリレート及び／又はメタクリレート」を示す。「（メタ）アクリルアミド」及びアクリルもしくはメタクリル酸の他の誘導体には対応する意味が適用される。記載した通り、背面コーティングの硬化は化学線によっても誘導され得、すなわちこの場合背面コーティングは感光性である。それらから区別するために、支持体の前面上の放射線−感受性層は「画像層」と呼ばれ、それはこれのみが画像通りに露出され、現像されるからである。
【００１６】
背面コーティングの粗い、もしくは構造化された表面は特殊な適用法又は道具により得られる。特に適しているのは第１にローラー適用である。ここで平滑もしくは彫刻ローラーを用いることができ、それらは直接もしくは間接（オフセット）適用、共−回転もしくは逆−回転適用を行う。逆圧ローラー（ｃｏｕｎｔｅｒｐｒｅｓｓｕｒｅ  ｒｏｌｌｅｒ）又はキスコートによる適用も適している。
【００１７】
ラッカーは最初にラッカートラフ中に入れられており、そこから吸収ローラー（ｕｐｔａｋｅ  ｒｏｌｌｅｒ）及び塗りローラーにより支持体（好ましくは約０．１〜０．３ｍｍの厚さを有するアルミニウムウェブ又はアルミニウムバンドである）にそれが適用される。必要ならここで１つもしくはそれより多い逆−ローラーも用いることができる。開放ラッカートラフの代わりに、密閉されたチャンバードクターブレード（ｃｌｏｓｅｄ  ｃｈａｍｂｅｒ  ｄｏｃｔｏｒ  ｂｌａｄｅ）を用いることもできる。
【００１８】
本明細書において構造は、コーティングローラーの表面、ローラーの互いに対する相対的速度、及び基質に対するコーティングローラーの相対的速度に依存する。塗りローラーとバンドの間の速度差の大きさに依存して、塗りローラー上に作られるラッカー構造はもしあったとしてもほとんど変化せずに（ｗｉｔｈ  ｌｉｔｔｌｅ  ｉｆ  ａｎｙ  ｃｈａｎｇｅ）バンドに転移される。このために特に重要なのはもちろんラッカーのレオロジー、特にその粘度である。ラッカーの流動性は、ラッカー及び／又はローラー及び／又はバンドを温めることにより要求通りに調整され得る。高い温度で作られたラッカー構造を加熱されていないバンドに転移させる場合、基質上における急速なラッカーの冷却が粘度の上昇及びかくして作られる構造の固定を確実にする。用いられるゴムローラーの硬度及びそれらの接触圧も重要である。表面が構造化されたローラー及び平滑なローラーの両方を用いて所望の構造を作ることができる。構造化されたローラーは種々の形態で既知である。これらの中で、彫刻ローラーを特に挙げねばならない。これらはくぼみ（四角錐くぼみ、六角くぼみなど）、線格子（ハッチドローラー（ｈａｔｃｈｅｄ  ｒｏｌｌｅｒｓ））、斜線格子又はそれらの組合わせを有していることができる。
【００１９】
コーティングの後に所望の非−平面状構造を作ることもでき、あるいはすでに存在するものを続いて変えることができる。かくして構造化された表面をデイストリビューターローラー（ｄｉｓｔｒｉｂｕｔｅｒ  ｒｏｌｌｅｒ）（例えば逆−回転クロムローラー）を用いて平滑にすることができる。構造化されたローラー又は取り付けられたコーティングバー（ワイアコーティングバー又は溝付きコーティングバー）を用いて縦に配向する線構造を得ることができる。
【００２０】
用いられ得る１つのラッカー構造化の可能性は、適用温度に粘度依存的（ｔｈｅ  ｖｉｓｃｏｓｉｔｙ  ｄｅｐｅｎｄｅｎｃｅ  ｏｆ  ｔｈｅ  ａｐｐｌｉｃａｔｉｏｎ  ｔｅｍｐｅｒａｔｕｒｅ）である。適用の間に室温より高く温められたラッカーを加熱されないバンド上で「急冷」することにより、適用構造を硬化まで保持することができる。支持体材料を予備加熱することにより、ラッカーの流動性を高め、表面構造を平らにすることができる。
【００２１】
多数の材料から寸法的に安定な二次元的支持体を作ることができる。適しているのは例えばプラスチックフィルム（特にポリエステルフィルム、特別にはポリエチレンテレフタレートフィルム）から作られる支持体であるが、好ましくは金属もしくは金属合金から作られる支持体である。この中で今度はアルミニウムもしくはアルミニウム合金から作られる支持体が好ましい。アルミニウム支持体の前面は、有利には、機械的及び／又は電気化学的に粗面化され、及び／又は陽極酸化され、必要ならさらに親水性化（例えばポリビニルホスホン酸を用いる処理により）される。陽極酸化の場合、アルミニウム支持体の背面にも部分的に、又は全体的に酸化アルミニウム層をコーティングすることができる。酸化アルミニウムの連続層は非−導電性であり、かくして局部的元素（ｌｏｃａｌ  ｅｌｅｍｅｎｔｓ）の生成を防ぐ。これは、例えば画像層がハロゲン化銀を含有する場合に重要である。しかしながら、支持体と放射線−感受性層の間のさらに別の層、例えば親水性化層又はプライミング層（ｐｒｉｍｉｎｇ  ｌａｙｅｒｓ）が同様に可能である。セラミック材料の層を支持体に設けることもできる（追加の粗面化）。支持体の厚さは一般に０．１〜１．０ｍｍ、好ましくは０．２〜０．６ｍｍである。
【００２２】
背面コーティングが設けられた支持体を再び巻取ることができる（「コイル−ツウ−コイル」法）。背面層は特に安定なので、最も高い圧力が支配し、その上に最も大きい力が働くロールの内部でさえ、それらは該方法において実質的に損傷を受けない。
【００２３】
それらの組成の性質に依存して、画像層はＵＶ線、可視光及び／又はＩＲあるいは熱線に対して感受性であることができる。画像層中の放射線−感受性成分は例えばジアゾニウム塩、光重合開始剤と重合可能なモノマー（特に重合可能なエチレン性不飽和基を含有するモノマー）の組合わせ、照射されると酸を生成する化合物と光化学的に生成する酸により開裂し得る化合物の組合わせであることができる。画像層はさらにＩＲ染料、カーボンブラック及び／又は増感剤を含むことができる。
【００２４】
ポジティブ−作用性画像層において特に多くの場合、１，２−ナフトキノン−２−ジアジド−４−もしくは−５−スルホン酸と少なくとも１つのフェノール性ヒドロキシル基を含有する化合物のエステルが用いられる。前記の化合物は好ましくは少なくとも３つのフェノール性ヒドロキシル基を有する。エステル化のために３〜６つのフェノール性ヒドロキシル基を含有する化合物が特別に好ましい。それらの例は２，３，４−トリヒドロキシベンゾフェノン、２，３，４−トリヒドロキシ−３’−メチル−、−プロピル−もしくは−イソプロピルベンゾフェノン、２，３，４，４’−テトラヒドロキシベンゾフェノン、２，３，４，２’，４’−ペンタヒドロキシベンゾフェノン、２，３，４，２’，３’，４’−ヘキサヒドロキシベンゾフェノン及び５，５’−ジアシル−２，３，４，２’，３’，４’−ヘキサヒドロキシジフェニルメタンである。一般に、それらの中のすべてのフェノール性ヒドロキシル基がエステル化されるわけではない。全ヒドロキシル基に基づくエステル化の程度は、典型的には６０〜９５％である。１，２−ナフトキノン−２−ジアジド−４−もしくは−５−スルホン酸のアミドは同様に適している。ピロガロールとアルデヒドもしくはケトンの縮合の生成物ならびにアルキル化フェノールとホルムアルデヒドの縮合の生成物も用いられ得るエステル化成分である。放射線−感受性化合物の含有率は、混合物の非−揮発性成分の合計重量に基づいて約１〜５０重量％である。放射線−感受性成分としてナフトキノンジアジドスルホン酸エステル又は−スルホンアミドを含む画像層はＵＶ及び可視光に対して特に感受性である。
【００２５】
ＵＶ線及び可視光に対して非感受性であるが、ＩＲ又は熱線により画像形成され得るポジティブ−作用性画像層が同様に既知である（ＥＰ−Ａ  ９００  ６５３）。該層は放射線−感受性成分としてカーボンブラック粒子又はＩＲ領域において感受性の染料を分散形態で含む。ＩＲ線、特にＩＲレーザー線は層において画像通りの分化を起こさせ、照射された領域が現像液により除去され得るようにする。
【００２６】
酸により破壊され得るＣ−Ｏ−Ｃ結合を少なくとも１つ含有する化合物と化学線に暴露されると強酸を生成する化合物の組合わせを含むポジティブ−作用性画像層を有する記録材料を用いることもできる。この型の層は当該技術分野における熟練者に既知であり、多数、例えばＥＰ−Ａ  ７１７  ３１７に、記載されている。
【００２７】
光重合可能な画像層は通常、ポリマー性結合剤の他に、遊離基−重合可能な成分（モノマー）及び化学線に暴露されるとモノマーの重合を開始させることができる開始剤を含む。開始剤は例えば光還元可能な染料とメタロセン、特にチタノセンの組合わせである。モノマーは多くの場合に遊離基−重合可能なアクリレート又はメタクリレート基を含有する。そのような層の感光度を、少なくとも１つの光酸化可能な基を含有するモノマーあるいは追加のオニウム化合物、特にヨードニウム又はスルホニウム塩を用いることによりさらにもっと向上させることができる。光重合可能な層は大気酸素により損なわれる。従ってそれらは多くの場合、酸素に対して比較的非透過性であるが、水性現像液により再び完全に除去され得るカバー層により保護される。
【００２８】
画像層は放射線−感受性成分としてハロゲン化銀を含むこともできる。その場合それはハロゲン化銀乳剤層を含む。銀錯体拡散転写反転法（ＤＴＲ法と略される）により働く画像層が好ましい。その場合それは、ＥＰ−Ａ  ４１０  ５００、４２３  ３９９又は８８３  ０２７にもっと詳細に記載されている通り、２つ又はそれより多い部分層から成る。最低の、すなわち支持体に最も近い層は通常銀核を含む受容層である。核は、適した現像薬がそれに作用すると、拡散して入った銀錯体の現像を開始させ、銀画像を与える。現像核は好ましくはコロイド銀、金、白金、パラジウム又は他の金属の適用により作られる。それらはさらに重金属硫化物又はセレン化物、例えばアンチモン、ビスマス、カドミウム、コバルト、鉛、ニッケル、パラジウム、白金、銀又は亜鉛の硫化物を含むことができる。ＵＳ−Ａ  ４，５６３，４１０に記載されている硫化パラジウム及びニッケル／銀硫化物、ＮｉＳ・Ａｇ2Ｓが特に適している。重金属のポリセレニド又はポリスルフィドも適している。さらに、ハレーション防止剤として染料又は顔料が核層の成分として、又は別の層中に存在することができる。染料又は顔料の型は、ハロゲン化銀乳剤層が感受性であるスペクトルの領域に依存する。核層は非常に薄く（一般に０．５μｍ未満）；それは通常結合剤を含有しない。すでに記載した通り、核層は絶対に必要なわけではない。そのような層が存在しない場合、金属性支持体の成分が現像核の役割を担う。最後に、画像受容層又は核層を別の支持体上に配置することもできる。２つの要素から成るこの型のＤＴＲ材料は一般的に既知である。
【００２９】
薄い銀−非含有中間層、例えば顔料及び親水性フィルム−形成性ポリマー、例えばポリビニルアルコールもしくはプルランの層を受容層の上に置く。次ぎがハロゲン化銀乳剤層である。ハロゲン化銀は例えば塩化、臭化、臭化ヨウ化、塩化臭化ヨウ化銀又はそれらの混合物である。ハロゲン化銀は有利にはハロゲン化銀の合計重量に基づいて９０重量％より多い塩化銀を含む。さらに、少量の塩化ヨウ化銀及び／又は臭化銀も多くの場合に存在する。乳剤層中のハロゲン化銀粒子は通常０．０５〜１．０μｍ、好ましくは０．２５〜０．４５μｍの平均寸法を有する。シェルと異なる組成を有する粒子のコアによりそれらを作ることもできる。臭化銀は多くの場合にコア中のみに位置する。この層のために用いられる結合剤は一般に親水性コロイド、好ましくはゼラチンである。ゼラチンは有利には硬膜されない。ゼラチンの代わりに、又はそれに追加して他のポリマー、例えばポリビニルアルコール、ポリビニルピロリドン、ポリビニルイミダゾール、ポリ（メタ）アクリルアミド、ポリアクリル酸、セルロースもしくはセルロース誘導体（特にヒドロキシアルキル−もしくはカルボキシメチルセルロースのようなセルロースエーテル）、澱粉又はアルギネートを用いることもできる。最後に、乳剤層はハロゲン化銀層の分光感度を調整するため、及び／又は望ましくない光散乱を防ぐために染料も含むことができる。これらは例えばメチン、シアニンもしくはヘミシアニン染料である。最後に、ハロゲン化銀層は通常の乳剤安定剤、例えばアザインデン、特にテトラ−もしくはペンタアザインデンを含むことができる。アザインデンは好ましくはアミノ又はヒドロキシル基により置換されている。この型の置換アザインデンの例は４−ヒドロキシ−６−メチル−１，３，３ａ，７−テトラアザインデンである。他の適した安定剤は第４級化ベンゾチアゾール、ベンゾトリアゾール及び複素環式メルカプト化合物、例えばメルカプト−置換テトラゾール及びピリミジンである。この型のテトラゾールの例は１−［３−（２−スルホベンゾイルアミノ）フェニル］−５−メルカプトテトラゾールである。
【００３０】
好ましい態様では、ハロゲン化銀乳剤層の上に保護層を置くこともできる。それは一般に０．５０〜１．７５ｇ／ｍ2、好ましくは０．６０〜１．２０ｇ／ｍ2の重量を有し、有利には非硬膜ゼラチン（ゼラチンの１０重量％濃度水溶液は好ましくは４０℃及びｐＨ６において２０ｍＰａ・ｓ未満の粘度を有する）を含む。カバー層自身は染料及び／又は着色顔料及び／又は艶消剤を含むことができる。本明細書において艶消剤は一般に０．２〜１０μｍ、好ましくは０．５〜６．０μｍの平均直径を有する粒子から成る。
【００３１】
ＵＶ又は可視光を用いる画像形成のために設けられるネガティブ−作用性層は、多くの場合にジアゾニウム塩重縮合生成物を含む。これらは特に芳香族ジアゾニウム塩の重縮合の生成物である。この型の重縮合生成物は、中でもＤＥ−Ａ  １２  １４  ０８６（＝ＵＳ−Ａ  ３，２３５，３８４）から既知である。それらは一般に強力に酸性の媒体、好ましくは濃リン酸中における多環式芳香族ジアゾニウム化合物、好ましくは置換もしくは非置換ジフェニルアミン−４−シアゾニウム塩と活性カルボニル化合物、好ましくはホルムアルデヒドの縮合により製造される。
【００３２】
電子写真の原理により画像層を画像形成することもできる。この場合、通常それは導電性支持体上に有機光伝導体を含有する光伝導層を含む。
【００３３】
画像層は、放射線−感受性成分の他に、通常ポリマー性有機結合剤も含む。フェノール−ホルムアルデヒド縮合生成物が好ましく、ここで「フェノール」という用語は置換されたフェノール、例えばレゾルシノール、クレゾール、キシレノールなども意味すると理解される。ホルムアルデヒドの他に、又はそれに加えて、縮合のパートナーとして他のアルデヒドあるいは又ケトンを用いることもできる。ジイソシアナートとジオールもしくはジアミンの反応の生成物、特に酸基を含有するものも適している。ビニル芳香族化合物、Ｎ−アリール−（メタ）アクリルアミド又はアリール（メタ）アクリレートの単位を含有するポリマーも挙げねばならず、ここでこれらの単位はそれぞれ１つもしくはそれより多いカルボキシル基、フェノール性ヒドロキシル基、スルファモイルもしくはカルバモイル基も含有する。
【００３４】
本発明に従う記録材料が前面において顔料着色されるか、又は艶消される場合、この側の表面のＢｅｋｋ平滑度は一般に６００ｓ未満、好ましくは１００〜１５０ｓである。
【００３５】
本発明に従う記録材料のためのさらなる処理（画像通りの露出又は照射、現像など）は、背面コーティングのない記録材料の場合と実質的に同じ方法で行われる。背面コーティングは処理化学品に対して抵抗性なので、それは支持体への現像液による攻撃も防ぐ。これは、アルミニウム支持体の場合に特に重要である。これらはアルカリ性現像液、特に強力にアルカリ性の現像液により攻撃され、それは現像液負荷（ｄｅｖｅｌｏｐｅｒ  ｌｏａｄ）を増し、かくしてその有効寿命を短縮する。
【００３６】
以下の実施例は本発明を例示するためのものである。その中でｐｂｗは重量部を示す。パーセンテージは、他にことわらなければ重量パーセントである。
【００３７】
【実施例】
実施例において、背面コーティングの形成のために以下の方法を用いる：
ローラー適用法
Ｒ１−平滑表面のためのローラー適用
方法：逆−回転を用いる直接適用
システム：ラッカートラフ／ｃｍ当たり５４本の線の格子及び３０oの傾斜を有するクロム彫刻ローラー（直径は１００ｍｍ）、彫刻ローラー上のプラスチック掻取り刃
バンドへの適用の後、デイストリビューターローラーによりラッカーコートを平滑にした。分配ローラーは８０ｍｍの直径を有する磨かれたクロムローラーであり、その回りに自由に回転するバンドがゆるく輪にされ、且つそれはバンドの回転と反対に２００ｒｐｍで回転する。
基質：アルミニウムバンド、厚さ１９０μｍ
適用
0004157295.tif 000002
表面は均一であり、且つ非常に平滑であった。Ｂｅｋｋ平滑度：１７００ｓ。
Ｒ２−微細に構造化された表面のためのローラー適用
方法：間接共−回転
システム：ラッカートラフ／クロムローラー（直径は１００ｍｍ）、ゴム塗りローラー（ＥＰＤＭ、ショアー硬度  ７２、直径  １００ｍｍ）；ラッカートラフ及びクロムローラー温度−制御
基質：ロール−増白（ｒｏｌｌ−ｂｒｉｇｈｔｅｎｅｄ）アルミニウムバンド、厚さ１４０μｍ
適用
0004157295.tif 000003
ＵＶ硬化：４００ｍＷ／ｃｍ、不活性ガスなし
表面は縦方向に非常に微細に粗面化された構造を有した。Ｂｅｋｋ平滑度：１８７ｓ
Ｒ３−溝構造のためのローラー適用
方法：間接共−回転
システム：ラッカートラフ／クロムローラー（直径は１００ｍｍ）、ゴム塗りローラー（ＥＰＤＭ、ショアー硬度  ６５、直径  ８０ｍｍ）；ラッカートラフ及びクロムローラー温度−制御
基質：ロール−増白アルミニウムバンド、厚さ１９０μｍ
適用
0004157295.tif 000004
ＵＶ硬化：２００ｍＷ／ｃｍ、不活性ガスなし
表面は微細な縦に配向した溝を示した。Ｂｅｋｋ平滑度：２２７ｓ
Ｒ４−線適用のための彫刻ローラー
方法：直接共−回転
システム：チャンバードクターブレードを有するクロム彫刻ローラー（直径は２５０ｍｍ）。ハッチドローラー（ｃｍ当たりに５４本の線、２８oの傾斜及び３２ｍｌ／ｍ2の容量を有する線格子）を用いた。ラッカー貯蔵タンク、チャンバードクターブレード及びクロム彫刻ローラー温度−制御
基質：予備処理されたアルミニウムバンドの背面、厚さ１４０μｍ
適用
0004157295.tif 000005
ＵＶ硬化：６３ｐｐｍの酸素含有率までの窒素不活性化を以て６００ｍＷ／ｃｍ硬化の後、表面はハッチドローラーの幾何学における均一な斜線を示した。Ｂｅｋｋ平滑度：５５ｓ
Ｗ４−彫刻ローラー適用
方法：間接共−回転、キスコート法による転移
システム：チャンバードクターブレードを有するセラミック彫刻ローラー（直径は２００ｍｍ）。３２ｍｌ／ｍ2の容量を有する六角くぼみの格子を用いた。ゴム転移ローラー（ポリウレタン、ショアー硬度  ６８、直径  ２００ｍｍ）。ラッカー貯蔵タンク、チャンバードクターブレード及びセラミック彫刻ローラー温度−制御
基質：アルミニウムバンド上の上記のコーティングの１つの背面、厚さ１５０μｍ
適用
0004157295.tif 000006
ゴムローラー上にアルミニウムバンドの端が入った跡の可能な危険を減少させるために、キスコート法によりバンドへの転移を行った。
ＵＶ硬化：６００ｍＷ／ｃｍ、不活性ガスなし
表面は粗い粗面化された構造を有した。Ｂｅｋｋ平滑度：８０ｓ
Ｗ５−構造化されたゴムローラーを用いるローラー適用
方法：間接逆−回転
システム：ラッカートラフ／クロムローラー（直径は１００ｍｍ）、構造化されたゴム塗りローラー（ポリウレタン、ショアー硬度  ７８、直径  ９５ｍｍ）。ゴムローラー中に不織布を挿入し、ゴムコーティングの後に紙−様の表面構造をローラーに与えた。ラッカートラフ及びクロムローラーを温度−制御した。
適用
0004157295.tif 000007
間隙：クロムローラー／ゴム転移ローラー：０．７５ｍｍ
ゴム転移ローラーの周速度：２２ｍ／分
圧力：ゴムローラー／基質：４．５バール
ＵＶ硬化：２００ｍＷ／ｃｍ、不活性ガスなし
表面は紙−様の構造を有した。Ｂｅｋｋ平滑度：１２５ｓ。
スロットダイシステムによる適用
ウェブの移動に対して横に可能な最も均一なラッカー分布を生ずるために、平面に平行な出口を有する通常のダイギャップと対照的に、その出口はその幅に及んで均一でないが、代わりに多数の規則的な出口チャンネルの形を示すギャップを用いた。これは、ダイギャップ中にラッカーの流れの方向に縦に構造化されたマスクを置くことにより成され、縦の線の断面はウェブに対して横にラッカー出口の容積を決定する。ラッカー適用容積は、もう完全にラッカーがウェブに対して横に流れず、縦に構造化された表面を残すような方法で選ばれた。
【００３８】
ダイギャップのチャンネルは長方形、三角形、Ｕ−形であるか、あるいは種々のデザインを有していることができる。チャンネルの分離は規則的又は不規則的であることができる。ラッカー粘度を修正するために、ダイを温度−制御することができる。
Ｓ１−スロットダイシステム
スロットダイは９０oの角度及び２５０μｍの底辺長（ｂａｓｅ  ｌｅｎｇｔｈ）を有する均一な三角構造ならびに２５０μｍのチャンネル高を有するダイチャンネル出口を有した。
バンド速度：１２ｍ／分
ダイ／バンド分離：３０μｍ
適用容積：１ｃｍのコーティング幅において２ｃｍ3／分
基質：２９０μｍの厚さを有するロール−増白アルミニウムバンド
ｃｍ当たりに４本の線を有する規則的な線パターンが得られた。線の隆起（最低点と最高点の間の高さの差）は最高で６μｍであった。
スプレー適用
スプレーコーティングの間で、オレンジ−ピール構造は、ラッカーがスプレーシステムにおいて噴霧されて小滴となり、これらの滴が基質を打った後に再び流れて連続した湿潤フィルムを形成しなければならないことにより生ずる望ましくない効果である。滴の直径、ラッカー及び基質の表面張力、ラッカー粘度、滴の表面電荷及び適用されるラッカーの合計量に依存して、滴構造のいくらかは保持されるか、あるいは流れて完全に均一な湿潤フィルムを形成する。
【００３９】
スプレー法により不連続な滴を、例えばプラノグラフィー印刷版上のスペーサーとして適用することも既知である。
噴霧法：静電的支持体（ｅｌｅｃｔｒｏｓｔａｔｉｃ  ｓｕｐｐｏｒｔ）を用いる高回転ベル
圧縮−空気噴霧
エアレス噴霧
純粋に静電的な噴霧法（例えばディスク、ＥＳＴＡスプレーバー）
ＳＰ−１  スプレー適用：静電的支持体を用いる高回転ベル
下記に記載するラッカーの１つを、水平に配置されて高速で回転するスプレーベル（「高回転ベル」）により噴霧し、その下で動いている接地されたアルミニウムバンド上に堆積させた。スプレー部品の直前の温度−制御可能な静電混合システムに通過させることにより、ラッカーを５８℃に加熱した。
スプレー噴霧条件：６０ｍｍの直径を有する高回転ベル、速度  ２８，０００ｒｐｍ
充電  ２８ｋＶ
バンドからの距離：２１０ｍｍ
スプレーコーン幅  約５００ｍｍ、
スプレー噴霧量（ｓｐｒａｙ  ｒａｔｅ）：３０ｍｌ／分
バンド速度：１２ｍ／分
オレンジ−ピール構造を有するコーティングが得られる。Ｂｅｋｋ平滑度：２５０ｓ
ＳＰ−２  スプレー適用：圧縮空気噴霧
下記に記載するラッカーの１つを、圧縮空気を用いる二−成分スプレーノズルにより噴霧し、上から下に垂直に動いているアルミニウムバンド上に堆積させた。スプレーノズルの前の電気ラッカーヒーターを通過させることにより、ラッカーを６５℃に加熱した。
スプレー噴霧条件：０．４５ｍｍの直径及び４．５バールの空気圧の二−成分ノズル
バンドからの距離：１５０ｍｍ
スプレー噴霧幅  約１５０ｍｍ
スプレー噴霧量：２２ｍｌ／分
バンド速度  １０ｍ／分
強いオレンジ−ピール構造を有するコーティングが得られる。
背面コーティング：
Ｌ１：８０ｐｂｗの多官能基性アクリレートモノマー（ＢＡＳＦ  ＡＧからのRＬａｒｏｍｅｒ  ＬＲ８９８６）
２０ｐｂｗの多官能基性アクリレートモノマー（ＢＡＳＦ  ＡＧからのRＬａｒｏｍｅｒ  ＤＰＧＤＡ）
３ｐｂｗの、トリプロピレングリコールジアクリレート（ＴＰＧＤＡ）中のセルロースアセトブチレートの２０％濃度溶液（ＢＡＳＦ  ＡＧからのＣＡＢ  ５５１−０．２）
２ｐｂｗの多官能基性アクリレートモノマー（ＵＣＢ  Ｓ．Ａ．からのRＥｂｅｃｒｙｌ  １７０）
４ｐｂｗの光開始剤としての２−ヒドロキシ−２−メチル−１−フェニルプロパン−１−オン（Ｃｉｂａ  Ｓｐｅｃｉａｌｔｙ  ＣｈｅｍｉｃａｌｓからのRＤａｒｏｃｕｒ  １１７３）
を、３ｇ／ｍ2の重量を有する湿潤フィルムが得られるようなやり方で適用した。続いて湿潤フィルムを１６０Ｗ／ｃｍの水銀蒸気ランプ下で２０秒間露出した。室温におけるラッカーの粘度は３７８ｍＰａ・ｓであった。
Ｌ２：１５ｐｂｗのポリウレタン（Ｂａｙｅｒ  ＡＧからのRＤｅｓｍｏｄｕｒ２１７０）及び８５ｐｂｗのブタノンを含む熱硬化性ラッカーを適用し、１５０℃のドライヤー温度で乾燥し、２１ｇ／ｍ2の重量を有する層を得た。室温（ＲＴ；２３℃に対応する）におけるラッカー粘度は５８９ｍＰａ・ｓであった。
Ｌ３：Ｎ−メチルピロリドン（ＮＭＰ）中で１２％のポリエーテルスルホン（ＢＡＳＦ  ＡＧからのRＵｌｔｒａｓｏｎ  ６０１０）を適用し、１５０℃のドライヤー温度で乾燥し、９ｇ／ｍ2の重量を有する層を得た。室温における溶液の粘度は９３１ｍＰａ・ｓであった。
【００４０】
【表１】
0004157295.tif 000008
【００４１】
前面コーティング：
Ｐ１：７．８ｐｂｗの、ＤＩＮ  ５３７８３／５３２４０に従って４２０のヒドロキシル価及び６０００のＧＰＣによる平均分子量（ポリスチレン標準）を有するクレゾール−ホルムアルデヒドノボラック、
３．２ｐｂｗの、１．５モルの１，２−ナフトキノン−２−ジアジド−５−スルホニルクロリドと１モルの２，３，４−トリヒドロキシベンゾフェノンのエステル化の生成物、
０．４ｐｂｗの１，２−ナフトキノン−２−ジアジド−５−スルホニルクロリド、
０．２ｐｂｗのビクトリア・ピュア・ブルー（Ｖｉｃｔｏｒｉａ  Ｐｕｒｅ  Ｂｌｕｅ）（カラーインデックス  ４４０４５）、
１００ｐｂｗまでの、ＴＨＦと１−メトキシプロパン−２−オールの溶媒混合物（５０：５０）
層重量：２ｇ／ｍ2
Ｐ２：７．８ｐｂｗの、ＤＩＮ  ５３７８３／５３２４０に従って４２０のヒドロキシル価及び６０００のＧＰＣによる平均分子量（ポリスチレン標準）を有するクレゾール−ホルムアルデヒドノボラック、
３．２ｐｂｗの、１．５モルの１，２−ナフトキノン−２−ジアジド−５−スルホニルクロリドと１モルの２，３，４−トリヒドロキシベンゾフェノンのエステル化の生成物、
０．４ｐｂｗの１，２−ナフトキノン−２−ジアジド−５−スルホニルクロリド、
０．２ｐｂｗのビクトリア・ピュア・ブルー（カラーインデックス  ４４０４５）、
０．１ｐｂｗの、４μｍの平均粒度を有するシリカゲル充填剤、
１００ｐｂｗまでの、ＴＨＦと１−メトキシプロパン−２−オールの溶媒混合物（５０：５０）
層重量：２ｇ／ｍ2
Ｐ３：４．５ｐｂｗの、１，２−ジアゾ−ナフトキノン−５−スルホニルクロリドとピロガロール−アセトン樹脂のエステル化の生成物（ＵＳ−Ａ  ３，６３５，７０９の実施例１を参照されたい）、
１１．０ｐｂｗのクレゾール−ホルムアルデヒドノボラック樹脂
０．２ｐｂｗの２−（４−メトキシフェニル）−４，６−ビス（トリクロロメチル）−ｓ−トリアジン、
０．１ｐｂｗのオイル・ブルー（Ｏｉｌ  Ｂｌｕｅ）＃６０３（Ｏｒｉｅｎｔ  Ｃｈｅｍｉｃａｌ  Ｉｎｄｕｓｔｒｉｅｓ  Ｃｏ．Ｌｔｄ．）、
０．０４ｐｂｗのフルオロ界面活性剤（Ｄａｉｎｉｐｐｏｎ  Ｉｎｋ  ａｎｄ  ＣｈｅｍｉｃａｌｓからのRＭｅｇａｆａｃ  Ｆ−１７７）、
１００．００ｐｂｗのブタン−２−オン、
１００．００ｐｂｗのプロピレングリコールモノメチルエーテル
層重量  ２．０ｇ／ｍ2
この層を１００℃で１分間乾燥した。続いて艶消層を以下の通りに適用した：
部分的に中和された（ナトリウム、カリウムもしくはアンモニウム塩）ＭＭＡ−エチルアクリレート−アクリル酸コポリマー（重量比  ６５：２０：１５）を水中に溶解して１２％濃度の溶液を得た。この溶液を回転静電スプレー装置を用いて適用した（スプレーヘッドの速度  ２５，０００ｒｐｍ）。４０ｍｌ／分をスプレー噴霧し、スプレーヘッドにおける電圧は−９０ｋＶであった。スプレー噴霧プロセスは２５℃及び５０％大気湿度において行われた。コポリマー溶液をスプレー噴霧してから２．５秒後にコピー層に蒸気をスプレー噴霧し、次いで熱風（６０℃、１０％相対大気湿度）を用いて５秒間乾燥した。６μｍの平均高さ及び３０μｍの長さ（ｅｘｔｅｎｓｉｏｎ）を有する隆起を艶消層上に形成した。艶消層の平均厚さは０．１５ｇ／ｍ2であった。
Ｐ４：７．８ｐｂｗの、ＤＩＮ  ５３７８３／５３２４０に従って４２０のヒドロキシル価及び６０００のＧＰＣによる平均分子量（ポリスチレン標準）を有するクレゾール−ホルムアルデヒドノボラック、
３．２ｐｂｗの、１．５モルの１，２−ナフトキノン−２−ジアジド−５−スルホニルクロリドと１モルの２，３，４−トリヒドロキシベンゾフェノンのエステル化の生成物、
０．４ｐｂｗの１，２−ナフトキノン−２−ジアジド−５−スルホニルクロリド、
０．２ｐｂｗのビクトリア・ピュア・ブルー（Ｃ．Ｉ．  ４４０４５）、
１００ｐｂｗまでの、テトラヒドロフラン（ＴＨＦ）と１−メトキシプロパン−２−オールの溶媒混合物（５０：５０）
この層を１００℃で１分間乾燥した。次いで層重量は１．９ｇ／ｍ2と測定された。艶消層を以下の通りに適用した：
毛管を有する静電スプレー装置に３５％のクレゾール−ホルムアルデヒド樹脂及び６５％のエチレングリコールエチルエーテルアセテート（＝２−エトキシエタノールアセテート）を含む溶液を装填した。溶液の導電率は１．２ｘ１０7ｐＳｍ-1であった。−３０ｋＶの電圧を適用した。次いで３０℃の温度で、コーティングされる版から３００ｍｍの距離から、０．７０ｃｍ3のスプレー噴霧量においてコーティングを行った。この方法で不連続層が得られ、その粒子は約３０〜４０μｍの直径を有し、コピー層を介して透過しなかった。
Ｐ５：４．７０ｐｂｗの、ＤＩＮ  ５３７８３／５３２４０に従って４２０のヒドロキシル価及び６０００のＧＰＣによる平均分子量（ポリスチレン標準）を有するクレゾール−ホルムアルデヒドノボラック、
１．９０ｐｂｗの、２−エチルブチルアルデヒド及びトリエチレングリコールから作られるポリアセタール、
０．２３ｐｂｗの２−（４−スチリルフェニル）−４，６−ビストリクロロメチル−ｓ−トリアジン、
０．０２ｐｂｗのクリスタル・バイオレット（Ｃｒｙｓｔａｌ  Ｖｉｏｌｅｔ）、
０．１０ｐｂｗの、４μｍの平均粒度を有するシリカゲル充填剤、
１００．００ｐｂｗまでの、ブタン−２−オンとエチレングリコールモノメチルエーテルの溶媒混合物（９０：１０）。
層重量  １．９ｇ／ｍ2
Ｎ１  ６２．００ｐｂｗの、分子量ＭW＝約８０，０００を有し、７１％のビニルブチラール、２％の酢酸ビニル及び２７％のビニルアルコール単位を含有する無水マレイン酸−官能基化ポリビニルブチラール、
２１．００ｐｂｗの、８５％濃度リン酸中で１モルの３−メトキシ−ジフェニルアミン−４−シアゾニウムサルフェート及び４，４’−ビスメトキシメチルジフェニルエーテルから製造され、メシチレンスルホネートとして単離されるジアゾニウム塩重縮合生成物、
２．５０ｐｂｗのリン酸、
３．００ｐｂｗのビクトリア・ピュア・ブルー  ＦＧＡ（Ｃ．Ｉ．Ｂａｓｉｃ  Ｂｌｕｅ  ８１）、
０．７０ｐｂｗのフェニルアゾジフェニルアミン、
２．５７０ｐｂｗのエチレングリコールモノメチルエーテル及び
７８０ｐｂｗのブタン−２−オン。
Ｎ２  Ｎ１と同様であるが、さらに３μｍの平均粒度を有するシリカゲル充填剤を０．１０ｐｂｗ、
Ｎ３  Ｎ１と同様であるが、追加の艶消層を以下の通りに適用する：
部分的に中和された（ナトリウム、カリウムもしくはアンモニウム塩）ＭＭＡ−エチルアクリレート−アクリル酸コポリマー（重量比  ６５：２０：１５）を水中に溶解する（１２重量％濃度）。この溶液を回転静電スプレー装置を用いて適用した（スプレーヘッドの速度  ２５，０００ｒｐｍ）。４０ｍｌ／分をスプレー噴霧し、スプレーヘッドにおける電圧は−９０ｋＶであった。スプレー噴霧プロセスは２５℃及び５０％大気湿度において行われた。コポリマー溶液をスプレー噴霧してから２．５秒後にコピー層に蒸気をスプレー噴霧し、次いで熱風（６０℃、１０％相対大気湿度）を用いて５秒間乾燥した。６μｍの平均高さ及び３０μｍの長さ(extension)を有する隆起を艶消層上に形成した。艶消層の平均厚さは０．１５ｇ／ｍ2であった。
【００４２】
乾燥された層Ｎ１〜Ｎ３の層重量はそれぞれ０．９ｇ／ｍ2であった（層Ｎ３の場合は艶消層の適用の前）。
Ｎ４  ４．５０ｐｂｗの、１００〜１２０の酸価及び平均分子量ＭW＝１００，０００を有する無水マレイン酸とメチルメタクリレートのコポリマー、
２．００ｐｂｗのウレタンアクリレート（Ｒｏｅｈｍ  ＡＧからのRＰｌｅｘ  ６６６１）、
３．００ｐｂｗの、１モルのヘキサメチレンジアミンと２モルのヒドロキシエチルメタクリレートとの反応の生成物、
０．３５ｐｂｗのフェニルアクリジン、
０．１０ｐｂｗのロイコ・クリスタル・バイオレット（Ｌｅｕｋｏ  Ｃｒｙｓｔａｌ  Ｖｉｏｌｅｔ）、
０．０５ｐｂｗのクリスタル・バイオレット、
１００．００ｐｂｗまでの、プロピレングリコールモノメチルエーテル（RＤｏｗａｎｏｌ）とブタン−２−オンの混合物（７０：３０）。
【００４３】
乾燥後、層重量は１．０ｇ／ｍ2であった。この放射線−感受性層に水溶性カバー層を適用した。この目的のために、以下のコーティング溶液を用いた：
７．００ｐｂｗの、１２％のアセテート基を含有するポリビニルアルコール、
０．０１ｐｂｗの、８つのエチレンオキシド単位を有する脂肪族アルコールエトキシレート、
１００．００ｐｂｗまでの水。
【００４４】
乾燥後のカバー層の重量は２．０ｇ／ｍ2であった。
Ｔ１  ９．７０ｐｂｗの、ＤＩＮ  ５３７８３／５３２４０に従って４２０のヒドロキシル価及び６０００のＧＰＣによる平均分子量（ポリスチレン標準）を有するクレゾール−ホルムアルデヒドノボラック、
０．８０ｐｂｗの、４０００〜６０００のＭw及び２１００〜３１００のＭnを有するポリ（４−ヒドロキシスチレン）（Ｍａｒｕｚｅｎ  Ｐｅｔｒｏｃｈｅｍｉｃａｌ  Ｃｏ．，Ｌｔｄ．からのRＭａｒｕｋａ  Ｌｙｎｃｕｒ  Ｍ、等級Ｓ２）、
８．００ｐｂｗの
５．００ｐｂｗのカーボンブラック（Ｄｅｇｕｓｓａ  ＡＧからのスペシャル・ブラック（ｓｐｅｃｉａｌ  ｂｌａｃｋ））、
６６．００ｐｂｗの上記のノボラック（γ−ブチロラクトン中で３０％濃度）、
２８．９９ｐｂｗのγ−ブチロラクトン及び
０．０１ｐｂｗのシリコーン消泡剤（Ａｇｆａ−Ｇｅｖａｅｒｔ  ＡＧからのＲＣ３１）
を含むカーボンブラック分散液、
４０．００ｐｂｗのプロピレングリコールモノメチルエーテル、
３１．００ｐｂｗのアセトンならびに
１０．５０ｐｂｗのγ−ブチロラクトン。
Ｔ２：９．００ｐｂｗの、乳化重合により製造される２μｍの平均粒度を有するポリスチレンラテックス（水中で２５％濃度）
２７．１０ｐｂｗのアニオン性シアニン染料、２−［２−（２−クロロ−３−｛２−［１，１−ジメチル−３−（２−スルホエチル）−１，３−ジヒドロベンゾ［ｅ］インドール−２−イリデン］エチリデン｝シクロヘキセ−１−エニル）ビニル］−（１，１−ジメチル−１Ｈ−ベンゾ［ｅ］インドリウム−３−イル］エタンスルホネート（トリエチルアンモニウム塩）、ＥＰ−Ａ  ９０８  ３０５中の式（Ｉ）を参照されたい
２７．００ｐｂｗの、５０００，０００の平均分子量（ＰＭＭＡ標準を用いてＤＭＡＣ中におけるＧＰＣにより決定される）を有するポリアクリル酸
０．５０ｐｂｗのフルオロ界面活性剤（Ｄａｉｎｉｐｐｏｎ  Ｉｎｋ  ＆ＣｈｅｍｉｃａｌｓからのRＭｅｇａＦａｃ  Ｆ−１７７）
１００ｐｂｗまでの脱イオン水
を２ｇ／ｍ2の層を得るようなやり方で適用した。
Ａ１  最初に、２．３ｍｇの銀核（コロイド銀から調製）を含む核層を形成した。結合剤（プルラン）及び着色顔料（RＬｅｖａｎｙｌ  Ｒｅｄ分散液）の混合物を含む中間層をこの核層に適用した。中間層は０．１ｇ／ｍ2のプルラン及び０．２ｇ／ｍ2のＬｅｖａｎｙｌ  Ｒｅｄ分散液を含んだ。
【００４５】
次いで中間層に非硬膜ネガティブ−作用性カドミウム−非含有ゼラチン／塩化ヨウ化銀乳剤（重量比  ９９．７５：０．２５）を適用した。この層はさらにＡｇＸのモル当たり１ミリモルの４−ヒドロキシ−６−メチル−１，３，３ａ，７−テトラアザインデン及び２．２ミリモルの１−［３−（２−スルホベンゾイルアミノ）フェニル］−５−メルカプトテトラゾールを含んだ。ハロゲン化銀は２．４ｇ／ｍ2の硝酸銀に対応する量で適用された。ゼラチンは１．６ｇ／ｍ2の量で適用された。ゼラチンは２種類の型を含み、その１つは２１ｍＰａ・ｓの粘度を有し（０．７ｇ／ｍ2）、他は１４ｍＰａ・ｓの粘度を有した（０．９ｇ／ｍ2）。
【００４６】
最後に、１０〜１２ｍＰａ・ｓの粘度を有する０．７ｇ／ｍ2のゼラチン、０．１ｇ／ｍ2のＬｅｖａｎｙｌ  Ｒｅｄ分散液及び７．５μｍの粒径を有する０．１２ｇ／ｍ2の艶消剤を含むカバー層をハロゲン化銀乳剤層に適用した。
Ｅ１  ６．５０ｐｂｗの、１００，０００の平均分子量Ｍwを有するスチレン−ＭＡコポリマー（スチレン／ＭＡ＝１．４）、
４．００ｐｂｗの２，５−ビス（４−ジエチルアミノフェニル）−１，３，４−オキサジアゾール、
４５．００ｐｂｗのアセトン中の
０．０２ｐｂｗのローダミン  ＦＢ（Ｒｈｏｄａｍｉｎｅ  ＦＢ）（Ｃ．Ｉ．  ４５１７０）及び
０．０２ｐｂｗのアクリフラビンならびに
４５．００ｐｂｗのγ−ブチロラクトン。
【００４７】
実施例のいずれも背面コーティングのない版からの複写において技術的差を示さなかった。背面コーティングのない変法の欠点は先行技術において十分に説明されているので、比較のために背面コーティングなしの実施例を記録することはしなかった。
試験１：
比較的高い重量の影響下における保存の後の外観（条件：５０℃及び５０％相対大気湿度において２週間、５０ｋｇの加重を追加して、６００ｘ８００ｍｍの版を１００個含むスタック）
−−  ＝  粘着の故に大−面積の層が剥離
−    ＝  部分的層が剥離
０    ＝  版の１０％より多くにおける初期の粘着のためのピンホールあるいは拡散プロセスの故の視覚的外観の変化
＋    ＝  実質的層保持
＋＋  ＝  実質的に層剥離なし−傷の率は３％未満。
試験２：
保存の後の商業的に入手可能な自動処理プラントのグリッハーを用いるスタックの持ち上げ。５００個の版中の、持ち上げる際に傷が起こるパーセンテージを評価した：
−−  ＝  版の１０％より多くにおいて傷
−    ＝  １０％までにおいて傷
０    ＝  ５％までにおいて傷
＋    ＝  ３％までにおいて傷
＋＋  ＝  傷なし
試験結果を下記の表において示す。
【００４８】
【表２】
0004157295.tif 000009
【００４９】
【表３】
0004157295.tif 000010